(57)【要約】【解決手段】本発明は、ポリウレタン又はポリウレア等の高分子材料及び溶出可能な水溶性微粉末を含むことを特徴とする発泡組成物、及び該発泡組成物を成形して中実成形体を得、その後に、上記水溶性微粉末を溶出及び除去することにより、発泡成形体を得ることを特徴とする発泡部材の製造方法を提供するものである。【効果】本発明の発泡組成物によれば、発泡剤を使用することなく、比較的簡便な方法で、表面のみ又は全体に亘って均一な発泡体（多孔質体）を得ることができるものであり、特に、アプローチショット時にコントロールしやすいゴルフボールが求められるゴルフボール部材に好適に用いられる。【選択図】なし【特許請求の範囲】
【請求項１】
高分子材料及び溶出可能な水溶性微粉末を含むことを特徴とする発泡組成物。
【請求項２】
上記高分子材料がポリウレタン又はポリウレアである請求項１記載の発泡組成物。
【請求項３】
上記水溶性微粉末の平均粒子径が１〜８００μｍである請求項１又は２記載の発泡組成物。
【請求項４】
上記水溶性微粉末の融点が１００℃以上である請求項１〜３のいずれか１項記載の発泡組成物。
【請求項５】
上記水溶性微粉末が、塩化ナトリウム、塩化カルシウム、塩化カリウム、塩化マグネシウム、硫酸ナトリウム、硫酸カリウム、硫酸マグネシウム、硝酸ナトリウム、硝酸カルシウム、硝酸カリウム、四ホウ酸ナトリウム、四ホウ酸カリウム、四ホウ酸カルシウム、可溶性デンプン、単糖類、二糖類、三糖類、少糖類、多糖類、及びこれらの水和物から選ばれる少なくとも１種類である請求項１〜４のいずれか１項記載の発泡組成物。
【請求項６】
上記水溶性微粉末の配合量が、上記高分子材料１００質量部に対して１〜６００質量部である請求項１〜５のいずれか１項記載の発泡組成物。
【請求項７】
上記水溶性微粉末の水への溶解度が、２０℃、水１００ｇあたり１ｇ以上である請求項１〜６のいずれか１項記載の発泡組成物。
【請求項８】
成形後の発泡成形体の比重が０．２〜１．２である請求項１〜７のいずれか１項記載の発泡組成物。
【請求項９】
成形後の発泡成形体の反発弾性が、ＪＩＳ−Ｋ  ６２５５規格の測定で９〜６２％である請求項１〜８のいずれか１項記載の発泡組成物。
【請求項１０】
請求項１〜９のいずれか１項記載の発泡組成物を成形して中実成形体を得、その後に、上記水溶性微粉末を溶出及び除去することにより、発泡成形体を得ることを特徴とする発泡部材の製造方法。
【請求項１１】
芯材となる表面又は周囲に形成される被覆部材として用いられる発泡部材であって、該発泡部材が請求項１０記載の製造方法により得られる発泡成形体であることを特徴とする発泡部材。
【請求項１２】
発泡部材がゴルフボールのカバーである請求項１１記載の発泡部材。
【発明の詳細な説明】
【技術分野】
【０００１】
本発明は、発泡組成物、発泡部材及びその製造方法に関し、特に、ゴルフボールの中間層やカバー等のゴルフボール部材に好適に用いられる発泡組成物、発泡部材及びその製造方法に関する。
【背景技術】
【０００２】
ゴルフボールは、飛んで止まる性能や耐傷付き性能等が要求され、即ち、ドライバーショット時はよく飛ぶとともに、アプローチショット時ではバックスピンがよくかかるものが好ましく開発されてきた。そのため、これまでゴルフボールの部材としては、高反発性且つ耐傷付き性の良いカバー材料が多く開発されてきた。しかし、カバー等のゴルフボール部材に対して高反発性や耐傷付き性を高めると、アプローチショット時においても飛びすぎてしまい、繊細なコントロール性に欠けるものであった。また、カバー材料等のゴルフボール部材の反発弾性を下げるためには分子量を下げる等の方法も検討されるが、分子量を下げると該カバー材の耐傷つき性や成型性が悪くなる傾向がある。従って、プロや上級者からは、高反発性且つ耐傷付き性の良いカバー等のゴルフボール部材を備えたゴルフボールにおいては、アプローチショット時に更にコントロールしやすいボールが求められている。
【０００３】
また、従来より、使用されているゴルフボールのカバー材を発泡体（多孔質体）とする技術もいくつか提案されており、例えば、特開２００５−４６２９９号公報（特許文献１）や特開平０１−２１２５７７号公報（特許文献２）が挙げられる。しかし、これらの技術では、有機発泡剤や炭酸水素ナトリウム（重曹）等の発泡剤をカバー材料に配合するものであり、このような化学発泡剤による成形法は、成形時の温度や圧力、設備システムの繊細な管理も必要となる。また、カバー等のゴルフボール部材内部全体において均一な発泡体を得ることは非常に困難である。更に、大半の発泡成形法においては部材表面にスキン層が形成されることとなり、発泡させたゴルフボールのカバー表面を研磨することでスキン層を除去しボール表面に発泡面を露出させるなど工夫が必要である。この方法を用いたゴルフボールでは、カバー表面が均一な発泡体となっていないことが多く、繊細な外径や重量等の管理が要求されるゴルフボールにおいて安定したゴルフボール製品を供給することが困難といえる。
【先行技術文献】
【特許文献】
【０００４】
【特許文献１】特開２００５−４６２９９号公報
【特許文献２】特開平０１−２１２５７７号公報
【発明の概要】
【発明が解決しようとする課題】
【０００５】
本発明は、上記事情に鑑みなされたもので、発泡剤を使用することなく、比較的簡便な方法で、表面のみ又は全体に亘って均一な発泡体（多孔質体）を得ることができる発泡組成物及びこれを用いたゴルフボール部材を提供することを目的とする。
【課題を解決するための手段】
【０００６】
本発明者は、上記目的を達成するため鋭意検討を行った結果、発泡剤を使用することなく、表面のみ又は全体に亘って均一な発泡体（多孔質体）を得るためには、ゴルフボール部材の基材となる高分子材料に溶出可能な水溶性微粉末を含むことより、該発泡組成物を成形させた後に、上記水溶性微粉末を溶出及び除去することにより、該水溶性微粉末の粒子形状を空隙とする連続又は独立な多孔質体を得ること、また、その方法は比較的簡便で工業的に有利であることを見出し、本発明をなすに至ったものである。
【０００７】
従って、本発明は、下記の発泡組成物、発泡部材及びその製造方法を提供する。
１．高分子材料及び溶出可能な水溶性微粉末を含むことを特徴とする発泡組成物。
２．上記高分子材料がポリウレタン又はポリウレアである上記１記載の発泡組成物。
３．上記水溶性微粉末の平均粒子径が１〜８００μｍである上記１又は２記載の発泡組成物。
４．上記水溶性微粉末の融点が１００℃以上である上記１〜３のいずれかに記載の発泡組成物。
５．上記水溶性微粉末が、塩化ナトリウム、塩化カルシウム、塩化カリウム、塩化マグネシウム、硫酸ナトリウム、硫酸カリウム、硫酸マグネシウム、硝酸ナトリウム、硝酸カルシウム、硝酸カリウム、四ホウ酸ナトリウム、四ホウ酸カリウム、四ホウ酸カルシウム、可溶性デンプン、単糖類、二糖類、三糖類、少糖類、多糖類、及びこれらの水和物から選ばれる少なくとも１種類である上記１〜４のいずれかに記載の発泡組成物。
６．上記水溶性微粉末の配合量が、上記高分子材料１００質量部に対して１〜６００質量部である上記１〜５のいずれかに記載の発泡組成物。
７．上記水溶性微粉末の水への溶解度が、２０℃、水１００ｇあたり１ｇ以上である上記１〜６のいずれかに記載の発泡組成物。
８．成形後の発泡成形体の比重が０．２〜１．２である上記１〜７のいずれかに記載の発泡組成物。
９．成形後の発泡成形体の反発弾性が、ＪＩＳ−Ｋ  ６２５５規格の測定で９〜６２％である上記１〜８のいずれかに記載の発泡組成物。
１０．上記１〜９のいずれかに記載の発泡組成物を成形して中実成形体を得、その後に、上記水溶性微粉末を溶出及び除去することにより、発泡成形体を得ることを特徴とする発泡部材の製造方法。
１１．芯材となる表面又は周囲に形成される被覆部材として用いられる発泡部材であって、該発泡部材が上記１０記載の製造方法により得られる発泡成形体であることを特徴とする発泡部材。
１２．発泡部材がゴルフボールのカバーである上記１１記載の発泡部材。
【発明の効果】
【０００８】
本発明の発泡組成物によれば、発泡剤を使用することなく、比較的簡便な方法で、表面のみ又は全体に亘って均一な発泡体（多孔質体）を得ることができるものであり、特に、アプローチショット時にコントロールしやすいゴルフボールを得るためのゴルフボール部材として好適に用いられる。
【発明を実施するための形態】
【０００９】
以下、本発明につき、更に詳しく説明する。
本発明の発泡組成物は、高分子材料及び溶出可能な水溶性微粉末を含む。
【００１０】
本発明において、上記高分子材料としては、特に制限はないが、発泡組成物により形成される発泡体（発泡部材）を具備する目的の製品に応じて、その要求特性を満足するために必要な高分子材料を、公知の熱可塑性樹脂、熱可塑性エラストマー及び熱硬化性樹脂、熱硬化性エラストマーの中から適宜選定することができる。
【００１１】
例えば、ゴルフボール部材として用いる場合には、基材となる上記高分子材料は、ゴム材や、熱可塑性又は熱硬化性のポリウレタン系エラストマー、ポリエステル系エラストマー、アイオノマー樹脂、ポリオレフィン系エラストマー及びポリウレア等を用いることができる。これらは、１種を単独で又は２種以上を混合して用いることができ、特に、ゴルフボールのカバー等の被覆部材として用いる場合は、ポリウレタン又はポリウレアを好適に用いることができる。
【００１２】
上記ゴム材としては、基材ゴムを主材とするゴム組成物を加硫することにより得られる。このゴム組成物として、例えば、基材ゴム、共架橋剤、架橋開始剤、金属酸化物及び老化防止剤を含有するゴム組成物を用いて形成することが挙げられる。上記ゴム組成物の基材ゴムとしては、ポリブタジエンを用いることが好ましい。
【００１３】
上記のポリウレタン又はポリウレアの詳細は以下のとおりである。
【００１４】
ポリウレタン
ポリウレタンの構造は、長鎖ポリオールである高分子ポリオール（ポリメリックグリコール）からなるソフトセグメントと、ハードセグメントを構成する鎖延長剤及びポリイソシアネートからなる。ここで、原料となる高分子ポリオールとしては、従来からポリウレタン材料に関する技術において使用されるものはいずれも使用でき、特に制限されるものではない。例えば、ポリエステル系ポリオール、ポリエーテル系ポリオール、ポリカーボネートポリオール、ポリエステルポリカーボネートポリオール、ポリオレフィン系ポリオール、共役ジエン重合体系ポリオール、ひまし油系ポリオール、シリコーン系ポリオール、ビニル重合体系ポリオールなどを挙げることができる。ポリエステル系ポリオールとしては、具体的には、ポリエチレンアジペートグリコール、ポリプロピレンアジペートグリコール、ポリブタジエンアジペートグリコール、ポリヘキサメチレンアジペートグリコール等のアジペート系ポリオールやポリカプロラクトンポリオール等のラクトン系ポリオールを採用することができる。ポリエーテルポリオールとしては、ポリ（エチレングリコール）、ポリ（プロピレングリコール）及びポリ（テトラメチレングリコール）、ポリ（メチルテトラメチレングリコール）等が挙げられる。これらは１種単独で使用してもよいし、２種以上を併用してもよい。
【００１５】
上記の長鎖ポリオールの数平均分子量は、１，０００〜５，０００の範囲内であることが好ましい。かかる数平均分子量を有する長鎖ポリオールを使用することにより、上記した反発性や生産性などの種々の特性に優れたポリウレタン組成物からなるゴルフボールを確実に得ることができる。長鎖ポリオールの数平均分子量は、１，５００〜４，０００の範囲内であることがより好ましく、１，７００〜３，５００の範囲内であることが更に好ましい。
【００１６】
なお、上記の数平均分子量とは、ＪＩＳ−Ｋ１５５７に準拠して測定した水酸基価に基づいて算出した数平均分子量である（以下、同様。）。
【００１７】
鎖延長剤としては、従来のポリウレタンに関する技術において使用されるものを好適に用いることができ、特に制限されるものではない。本発明では、イソシアネート基と反応し得る活性水素原子を分子中に２個以上有し、かつ分子量が２，０００以下である低分子化合物を用いることができ、その中でも炭素数２〜１２の脂肪族ジオールを好適に用いることができる。具体的には、１，４−ブチレングリコール、１，２−エチレングリコール、１，３−ブタンジオール、１，６−ヘキサンジオール、２，２−ジメチル−１，３−プロパンジオール等を挙げることができ、その中でも特に１，４−ブチレングリコールを好適に使用することができる。
【００１８】
ポリイソシアネートとしては、従来のポリウレタンに関する技術において使用されるものを好適に用いることができ、特に制限はない。具体的には、４，４’−ジフェニルメタンジイソシアネート、２，４−トルエンジイソシアネート、２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、１，４−ビス（イソシアナトメチル）シクロヘキサン、ダイマー酸ジイソシアネートからなる群から選択された１種又は２種以上を用いることができる。ただし、イソシアネート種によっては射出成形中の架橋反応をコントロールすることが困難なものがある。
【００１９】
また、上記ポリウレタン形成反応における活性水素原子：イソシアネート基の配合比は適宜好ましい範囲にて調整することができる。具体的には、上記の長鎖ポリオール、ポリイソシアネート化合物及び鎖延長剤を反応させてポリウレタンを製造するに当たり、長鎖ポリオールと鎖延長剤とが有する活性水素原子１モルに対して、ポリイソシアネート化合物に含まれるイソシアネート基が０．９５〜１．０５モルとなる割合で各成分を使用することが好ましい。
【００２０】
ポリウレタンの製造方法は特に限定されず、長鎖ポリオール、鎖延長剤及びポリイソシアネート化合物を使用して、公知のウレタン化反応を利用して、プレポリマー法、ワンショット法のいずれで製造してもよい。そのうちでも、実質的に溶剤の不存在下に溶融重合することが好ましく、特に多軸スクリュー型押出機を用いて連続溶融重合により製造することが好ましい。
【００２１】
上述したポリウレタンとしては、熱可塑性ポリウレタン材料を用いることが好ましい。熱可塑性ポリウレタン材料としては、市販品を好適に用いることができ、例えば、ディーアイシーコベストロポリマー社製の商品名「パンデックス」や、大日精化工業社製の商品名「レザミン」などを挙げることができる。
【００２２】
ポリウレア
ポリウレアは、（ｉ）イソシアネートと（ｉｉ）アミン末端化合物との反応により生成するウレア結合を主体にした樹脂組成物である。この樹脂組成物について以下に詳述する。
【００２３】
（ｉ）イソシアネート
イソシアネートは、従来のポリウレタンに関する技術において使用されるものを好適に用いることができ、特に制限はなく、上記ポリウレタン材料で説明したものと同様のものを用いることができる。
【００２４】
（ｉｉ）アミン末端化合物
アミン末端化合物は、分子鎖の末端にアミノ基を有する化合物であり、本発明では、以下に示す長鎖ポリアミン及び／又はアミン系硬化剤を用いることができる。
【００２５】
長鎖ポリアミンは、イソシアネート基と反応し得るアミノ基を分子中に２個以上有し、かつ数平均分子量が１，０００〜５，０００であるアミン化合物である。本発明では、より好ましい数平均分子量は１，５００〜４，０００であり、更に好ましくは１，９００〜３，０００である。上記長鎖ポリアミンの具体例としては、アミン末端を持つ炭化水素、アミン末端を持つポリエーテル、アミン末端を持つポリエステル、アミン末端を持つポリカーボネート、アミン末端を持つポリカプロラクトン、及びこれらの混合物を挙げることができるが、これらに限定されない。これらの長鎖ポリアミンは１種単独で使用してもよいし、２種以上を併用してもよい。
【００２６】
一方、アミン系硬化剤は、イソシアネート基と反応し得るアミノ基を分子中に２個以上有し、かつ数平均分子量が１，０００未満であるアミン化合物である。本発明では、より好ましい数平均分子量は８００未満であり、更に好ましくは６００未満である。上記アミン系硬化剤の具体例としては、エチレンジアミン、ヘキサメチレンジアミン、１−メチル−２，６−シクロヘキシルジアミン、テトラヒドロキシプロピレンエチレンジアミン、２，２，４−及び２，４，４−トリメチル−１，６−ヘキサンジアミン、４，４’−ビス−（ｓｅｃ−ブチルアミノ）−ジシクロヘキシルメタン、１，４−ビス−（ｓｅｃ−ブチルアミノ）−シクロヘキサン、１，２−ビス−（ｓｅｃ−ブチルアミノ）−シクロヘキサン、４，４’−ビス−（ｓｅｃ−ブチルアミノ）−ジシクロヘキシルメタンの誘導体、４，４’−ジシクロヘキシルメタンジアミン、１，４−シクロヘキサン−ビス−（メチルアミン）、１，３−シクロヘキサン−ビス−（メチルアミン）、ジエチレングリコールジ−（アミノプロピル）エーテル、２−メチルペンタメチレンジアミン、ジアミノシクロヘキサン、ジエチレントリアミン、トリエチレンテトラミン、テトラエチレンペンタミン、プロピレンジアミン、１，３−ジアミノプロパン、ジメチルアミノプロピルアミン、ジエチルアミノプロピルアミン、ジプロピレントリアミン、イミド−ビス−プロピルアミン、モノエタノールアミン、ジエタノールアミン、トリエタノールアミン、モノイソプロパノールアミン、ジイソプロパノールアミン、イソホロンジアミン、４，４’−メチレンビス−（２−クロロアニリン）、３，５−ジメチルチオ−２，４−トルエンジアミン、３，５−ジメチルチオ−２，６−トルエンジアミン、３，５−ジエチルチオ−２，４−トルエンジアミン、３，５−ジエチルチオ−２，６−トルエンジアミン、４，４’−ビス−（ｓｅｃ−ブチルアミノ）−ジフェニルメタン及びその誘導体、１，４−ビス−（ｓｅｃ−ブチルアミノ）−ベンゼン、１，２−ビス−（ｓｅｃ−ブチルアミノ）−ベンゼン、Ｎ，Ｎ’−ジアルキルアミノ−ジフェニルメタン、Ｎ，Ｎ，Ｎ’，Ｎ’−テトラキス（２−ヒドロキシプロピル）エチレンジアミン、トリメチレングリコール−ジ−ｐ−アミノベンゾエート、ポリテトラメチレンオキシド−ジ−ｐ−アミノベンゾエート、４，４’−メチレンビス−（３−クロロ−２，６−ジエチレンアニリン）、４，４’−メチレンビス−（２，６−ジエチルアニリン）、ｍ−フェニレンジアミン、ｐ−フェニレンジアミン、及びこれらの混合物を挙げることができるが、これらに限定されない。これらのアミン系硬化剤は１種単独で使用してもよいし、２種以上を併用してもよい。
【００２７】
（ｉｉｉ）ポリオール
ポリウレアには、必須成分ではないが、上述した（ｉ）成分及び（ｉｉ）成分に加えて更にポリオールを配合することができる。このポリオールとして、従来のポリウレタンに関する技術において使用されるものを好適に用いることができ、特に制限はないが、具体例として、以下に示す長鎖ポリオール及び／又はポリオール系硬化剤を例示することができる。
【００２８】
長鎖ポリオールとしては、従来からポリウレタンに関する技術において使用されるものはいずれも使用でき、特に制限されるものではないが、例えば、ポリエステルポリオール、ポリエーテルポリオール、ポリカーボネートポリオール、ポリエステルポリカーボネートポリオール、ポリオレフィン系ポリオール、共役ジエン重合体系ポリオール、ひまし油系ポリオール、シリコーン系ポリオール、ビニル重合体系ポリオールなどを挙げることができる。これらの長鎖ポリオールは１種単独で使用してもよいし、２種以上を併用してもよい。
【００２９】
上記長鎖ポリオールの数平均分子量は、１，０００〜５，０００であることが好ましく、より好ましくは１，７００〜３，５００である。この数平均分子量の範囲であれば、反発性及び生産性等がより一層優れるものとなる。
【００３０】
ポリオール系硬化剤としては、従来のポリウレタンに関する技術において使用されるものを好適に用いることができ、特に制限されるものではない。本発明では、イソシアネート基と反応し得る活性水素原子を分子中に２個以上有し、かつ分子量が１０００未満である低分子化合物を用いることができ、その中でも炭素数２〜１２の脂肪族ジオールを好適に用いることができる。具体的には、１，４−ブチレングリコール、１，２−エチレングリコール、１，３−ブタンジオール、１，６−ヘキサンジオール、２，２−ジメチル−１，３−プロパンジオール等を挙げることができ、その中でも特に１，４−ブチレングリコールを好適に使用することができる。また、上記ポリオール系硬化剤の、好ましい数平均分子量は８００未満であり、より好ましくは６００未満である。
【００３１】
上記ポリウレアの製造方法については、公知の方法を採用し得、プレポリマー法、ワンショット法等の公知の方法を適宜選択すればよい。
【００３２】
上記のポリウレタン等の樹脂をベース樹脂として用いる場合、その配合量は、所望の製品の要求特性に応じて適宜選定されるが、下限値としては、組成物１００質量％に対して５０質量％以上、好ましくは６０質量％以上、より好ましくは８０質量％以上である。
【００３３】
本発明では、上述した高分子材料を用いると共に、溶出可能な水溶性微粉末を組成物中に配合する。このような水溶性微粉末としては、その平均粒子径が１〜８００μｍであることが好適であり、より好ましくは２〜６００μｍ、更に好ましくは５〜４００μｍである。平均粒子径（代表粒径などとも言う）とは、水溶性微粉末を光学顕微鏡などで拡大観察し得られた写真から大きい粒子を３０個抽出し、それぞれの粒子の縦横長さの平均値を測定し、測定ｎ数の３０で除した値を平均粒子径と言う。
【００３４】
また、水溶性微粉末は、その融点が１００℃以上であることが好適であり、より好ましくは２００℃以上、さらに好ましくは３００℃以上である。この融点は、高分子材料の成型温度で融解しないようにするため該高分子材料の成型温度より高い方が好ましく、例えば、ゴルフボールの成型温度では１５０〜２７０℃であるので、この温度よりも高い融点を有する微粉末、例えば、塩化ナトリウム（８００℃）、塩化カリウム（７７６℃）、塩化マグネシウム（７１４℃）等が例示される。
【００３５】
また、用いる水溶性微粉末としては、成形後に容易に溶出除去するためには、その溶解度が、２０℃、水１００ｇあたりで１ｇ以上であることが好ましく、より好ましくは１０ｇ以上、さらに好ましくは３０ｇ以上である。
【００３６】
水溶性微粉末としては、代表的なものとしては、塩や糖などの水溶性化合物を採用することができ、微粉末化し易く、熱可塑性樹脂の成型加工温度において分解せず、且つ、成型後は水によって容易に抽出できる化合物であることが好適である。
【００３７】
上記水溶性微粉末として具体的には、塩化ナトリウム、塩化カルシウム、塩化カリウム、塩化マグネシウム、硫酸ナトリウム、硫酸カリウム、硫酸マグネシウム、硝酸ナトリウム、硝酸カルシウム、硝酸カリウム、四ホウ酸ナトリウム、四ホウ酸カリウム、四ホウ酸カルシウム、可溶性デンプン、単糖類、二糖類、三糖類、少糖類、多糖類、及びこれらの水和物から選ばれる。これらを１種類又は２種以上混合して用いることができる。特に、塩化ナトリウム、硫酸ナトリウム、硝酸ナトリウム、塩化カルシウム、塩化マグネシウムを好適に用いることができる。
【００３８】
水溶性微粉末の配合量については、発泡部材の求める発泡倍率や発泡セルの大きさ等の発泡形態に応じて適宜選定されるものであるが、通常、本発明に用いる上記高分子材料１００質量部に対して１〜６００質量部であり、好ましくは１〜４００質量部である。例えば、ゴルフボールのカバー材を発泡部材とする場合は、求める打感やアプローチ時のコントロール性の点から、通常、ポリウレタン系樹脂１００質量部に対して１〜６００質量部であり、好ましくは１〜４００質量部であり、より好ましくは１〜２００質量部であり、更に好ましくは１〜１００質量部である。また、ゴルフボールのカバー材を目視で認識可能な発泡部材とする場合は、求める打感や見た目から得られるソフト感、アプローチショット時のコントロール性の点から、ポリウレタン系樹脂１００質量部に対して、好ましくは１００〜５００質量部、より好ましくは２００〜４００質量部である。
【００３９】
本発明の組成物には、上記の成分のほかに、必要に応じて、種々の添加剤を配合することができ、例えば顔料、分散剤、酸化防止剤、耐光安定剤、紫外線吸収剤、離型剤等を適宜配合することができる。但し、本発明では化学発泡剤等の各種の発泡剤は含まれない。
【００４０】
上記発泡組成物は、例えば、混練型（単軸又は）２軸押出機，バンバリー，ニーダー等の各種混練機を用いて上述した各成分を混合し、練り込むことにより得ることができる。
【００４１】
本発明では、上記発泡組成物を成形して中実成形体を得、その後に該中実成形体に含まれる水溶性微粉末を溶出及び除去することにより、該水溶性微粉末の粒子形状を気孔（空隙）とする連続又は独立な多孔質体（発泡体）を得るものである。
【００４２】
上記発泡組成物の成形方法については、成形物である製品の形状や性質に応じて適宜選定することができる。例えば、ゴルフボールのカバーを成形する方法としては、例えば、射出成形機に上述の発泡組成物を供給し、コアの周囲に溶融した発泡組成物を射出することによりカバーを成形することができる。この場合、成形温度としては、使用する発泡組成物によって異なるが、ポリウレタン又はポリウレアであれば、通常１５０〜２７０℃の範囲である。また、他の方法としては、例えば溶融した発泡組成物を金型でプレス成型しハーフキャップ状の発泡成型体を得た後、コアを２つのハーフキャップ状発泡成型体で包み、プレス機などで加温圧縮することでゴルフボールのカバーを成型することができる。
【００４３】
上記発泡組成物の成形物については、該成形物に含まれる水溶性微粉末を溶出及び除去する。この具体的な方法については、特に制限はないが、５〜１００℃、好ましくは１０〜８０℃、更に好ましくは２０〜６０℃程度の水または温水により、水溶性微粉末を溶出させることができる。作業効率の観点から高温短時間で溶出除去できることが好ましく、例えば上記の温度の水に十分に水溶性微粉末が溶出及び除去できる時間、例えば１０分〜１２時間、好ましくは３０分〜８時間、更に好ましくは１〜６時間浸漬させることで溶出及び除去させることができる。更に、溶出除去を促進する方法を、適宜選択・付加することもできる。例えば、振動、撹拌、搖動、エアレーション、マイクロバブル、超音波、高圧噴射、ブラシ等で物理的に除去する方法など、様々な方法を適宜選択・付加することができ、その方法はこの限りではない。そして、水溶性微粉末を溶出及び除去した後に十分乾燥させることで発泡成形体を得ることができる。乾燥させる具体的な方法としては、特に制限はないが、乾燥機や除湿乾燥機などを用いて、例えば１２０℃以下、好ましくは８０℃以下、更に好ましくは６０℃以下の乾燥温度で乾燥させることで、付着した水を十分除去した後、所望の発泡成形体を得ることができる。
【００４４】
上記発泡組成物の成形物の発泡セルの形態については、高分子材料に配合される水溶性微粉末の粒子径や配合量によって適宜選定される。例えば、ポリウレタンに水溶性微粉末である塩化ナトリウムを混合し、ゴルフボールのカバー材として成型した後、水又は温水によって塩化ナトリウムを溶出させた場合、塩化ナトリウム含有量が少ないと、ゴルフボールのカバーの表面に存在する塩化ナトリウムのみが溶出され、表面のみ穴があき、内部には塩化ナトリウムが残存することになる。一方、塩化ナトリウム含有量が多いと、塩化ナトリウム同士が隣り合っており、連続して溶出していくため連続発泡体となり、ほぼ全ての塩化ナトリウムが溶出除去される。但し、塩化ナトリウムをポリウレタン中に練り込む工程、及びポリウレタンと塩化ナトリウムとを含有する発泡組成物から発泡成形物であるゴルフボールのカバーを成型する工程で加えられるせん断応力などによって更に細かくなった塩化ナトリウムはウレタン中に取り込まれることとなり、このウレタン中に取り込まれた塩化ナトリウムは水と接触しないため多少は残存する。
【００４５】
上記発泡組成物の成形物（発泡体）については、比重が０．２〜１．２であることが好適である。また、ゴルフボールのカバー部材として用いる場合、通常は、耐擦過傷性を良好に維持することとアプローチショット時の初速を小さくすることの両観点から、比重は１．０〜１．２であることが好適である。求められる物性がよりソフトな打感、より見た目でもソフトさが求められる場合などは、比重は１．０以下がより好適である。
【００４６】
また、上記発泡体は、ゴルフボール製品に用いる場合は、ゴルフボールの飛び性能やスピン性能等の点から、反発弾性が、ＪＩＳ−Ｋ  ６２５５規格の測定で９〜６２％であることが好ましく、より好ましくは２０〜６０％である。
【００４７】
本発明では、上記により得られた発泡部材（発泡成形体）は、特に、芯材となる部材の表面又は周囲に形成されるための被覆部材として好適に採用される。例えば、ゴルフボールの他、野球のボール、ビリヤードの球、ボーリングの球などの各種ボール、グリップ、電気ケーブル、グローブや靴などのファブリック用品、タイヤ、ローラー等が挙げられる。ゴルフボールの場合は、芯材としては、ゴム製等の単層又は複数のコアであり、発泡部材は、上記コアを直接又は間接的に被覆する被覆層（中間層、包囲層、カバー層等とも呼ばれる。）に相当する。
【実施例】
【００４８】
以下、実施例と比較例を示し、本発明を具体的に説明するが、本発明は下記の実施例に制限されるものではない。
【００４９】
〔実施例１〜１０、比較例１〕
表１に示す配合により、全ての例に共通するゴルフボール用コアのゴム組成物を調製・加硫成形することにより直径３８．６ｍｍのコアを作製した。
【００５０】
【表１】
2020100733.tif 000002
【００５１】
上記コア材料の詳細は下記のとおりである。
・「cis-1,4-ポリブタジエン」ＪＳＲ社製、商品名「ＢＲ０１」
・「アクリル酸亜鉛」日本触媒社製
・「酸化亜鉛」堺化学工業社製
・「硫酸バリウム」堺化学工業社製
・「老化防止剤」商品名「ノクラックＮＳ６」（大内新興化学工業社製）
・「有機過酸化物（１）」ジクミルパーオキサイド、商品名「パークミルＤ」（日油社製）
・「有機過酸化物（２）」１，１−ジ（tert−ブチルパーオキシ）シクロヘキサンとシリカの混合物、商品名「パーヘキサＣ−４０」（日油社製）
・「ステアリン酸亜鉛」日油社製
【００５２】
次に、全ての例に共通する中間層樹脂材料を配合した。この中間層樹脂材料は、酸含量１８質量％のエチレン−不飽和カルボン酸共重合体のナトリウム中和物５０質量部と、酸含量１５質量％のエチレン−不飽和カルボン酸共重合体の亜鉛中和物５０質量部との合計１００質量部とするブレンド物である。この樹脂材料を、上記で得た直径３８．６ｍｍのコアの周囲に射出成形し、厚さ１．２５ｍｍの中間層を有する中間層被覆球体を製造した。
【００５３】
カバー樹脂組成物の調製
全ての例において、熱可塑性ポリウレタンエラストマーとして、ディーアイシーコベストロポリマー社製の商品名「パンデックス」、エーテルタイプの熱可塑性ポリウレタン（ショアＤ硬度４０）を用い、これに、水溶性微粉末として塩化ナトリウム（平均粒子径３５０μｍ、融点８００℃、水への溶解度３６ｇ／１００ｇ（２０℃））を添加した。下記表１に示すように、水溶性微粉末の添加量を適宜変化させて各実施例のカバー樹脂組成物を調製した。
【００５４】
【表２】
2020100733.tif 000003
【００５５】
評価用シートサンプルの成型（作成）
上記表１の配合物を混練機で練った後、熱プレスにてプレスし、厚さ２ｍｍのシートを成型した。その後、温度５５℃の温水に４時間浸漬し、５５℃で１２時間乾燥させ任意の発泡シートサンプルを得た。
【００５６】
ゴルフボールの作製
次に、上記の中間層被覆球体（外径４１．１ｍｍ、質量４０．８ｇ）の周囲に、上記のカバー樹脂組成物を被覆させた。その後、成形後の厚さ０．８ｍｍのカバー（最外層）を被覆した球体を温度５５℃の温水に４時間浸漬し、５５℃、１２時間で乾燥させた。その後、上記カバー被覆球体に塗装を施し、直径４２．７ｍｍのスリーピースゴルフボールを作製した。
【００５７】
上記により作製した各実施例及び比較例１のゴルフボールについて、打感、耐擦過傷性、アプローチショット時のボール初速及び操作性（コントロール性能）の各評価を下記の方法により行った。その結果を表２に示す。
【００５８】
［アプローチショット時のボール初速］
ゴルフ打撃ロボットにサンドウェッジ（ＳＷ）を装着し、ヘッドスピード（ＨＳ）２０ｍ／ｓで打撃した直後のボールの初速を初期条件計測装置により測定した。また、比較例１のボール初速を基準として、各例のボール初速の減少分（ΔＶ）を算出した。
【００５９】
［アプローチショット時の操作性（コントロール性能）の評価］
アプローチショット時のクラブの操作性（コントロール性能）について下記のとおり官能評価を行った。使用クラブはサンドウェッジ（ＳＷ）を用いた。
◎    …    操作性に非常に優れる。
○    …    操作性に優れる。
×    …    操作性がやや劣る。
【００６０】
［アプローチショット時の打感の評価］
アプローチショット時の打感について下記のとおり官能評価を行った。使用クラブはサンドウェッジ（ＳＷ）を用いた。
◎    …    非常に打感がソフトで芯を感じやすい。
○    …    打感がソフトで芯を感じやすい。
×    …    球離れが早く芯を感じられない。
【００６１】
［耐擦過傷性の評価］
ボールを２３℃に保温するとともに、スウィングロボットマシンを用い、クラブはピッチングウェッジを使用して、ヘッドスピード３３ｍ／ｓで各ボールを各５球ずつ打撃し、打撃傷を以下の基準で目視にて評価した。
◎    …    やや傷がついているか、ほとんど傷が目立たない。
○    …    表面がやや毛羽立っているか、ディンプルがやや欠けている。
×    …    ディンプルが完全に削り取られている。
【００６２】
【表３】
2020100733.tif 000004